(57)【要約】【課題】低コスト、大面積、長寿命な透光性無機ＬＥＤ光源シート及びその製造方法、並びにその少なくとも一方の面に有機ＥＬ光源シートを積層した色温度を変化させられる高彩度な複合面状発光体を提供する。【解決手段】透光性無機ＬＥＤ光源シート１８は、間隔を開けて２次元状に配置された複数個のＬＥＤチップ６と、複数個のＬＥＤチップ６が備える陽極３のそれぞれと電気的に導通する層状の接着性透明陽極層１２と、複数個のＬＥＤチップ６が備える陰極４のそれぞれと電気的に導通し、対向配置された接着性透明陽極層１２との間に複数個のＬＥＤチップ６を挟む層状の透明陰極１６と、複数個のＬＥＤチップ６同士の間を埋める透明層間絶縁膜１５と、を備える。２次元状に配置された複数個のＬＥＤチップ６同士の間隔が、ＬＥＤチップ６の一辺の長さの１倍以上の距離とされている。【選択図】図１７
2018074024.tif 000002
【特許請求の範囲】
【請求項１】
間隔を開けて２次元状に配置された複数個のＬＥＤチップと、
前記複数個のＬＥＤチップが備える陽極のそれぞれと電気的に導通する層状の透明陽極と、
前記複数個のＬＥＤチップが備える陰極のそれぞれと電気的に導通し、対向配置された前記透明陽極との間に前記複数個のＬＥＤチップを挟む層状の透明陰極と、
前記複数個のＬＥＤチップ同士の間を埋める透明層間絶縁膜と、
を備え、
前記ＬＥＤチップは、前記陽極および前記陰極の間に、エネルギーギャップが３ｅＶ以上の炭化ケイ素または窒化ガリウムからなる半導体基板と、窒素原子およびガリウム原子を含有するクラッド層および発光層とが積層されてなり、前記陽極および前記陰極の少なくとも一方が透光性であり、
さらに、２次元状に配置された前記複数個のＬＥＤチップ同士の間隔が、前記ＬＥＤチップの一辺の長さの１倍以上の距離とされている透光性無機ＬＥＤ光源シート。
【請求項２】
２次元状に配置された前記複数個のＬＥＤチップ同士の上下方向の向きが揃っている請求項１に記載の透光性無機ＬＥＤ光源シート。
【請求項３】
請求項１または請求項２に記載の透光性無機ＬＥＤ光源シートを製造する方法であって、
前記複数個のＬＥＤチップをダイシングテープ上に載置し、前記ダイシングテープを２軸延伸することにより、前記複数個のＬＥＤチップ同士の間隔を、前記ＬＥＤチップの一辺の長さの１倍以上の距離に広げるＬＥＤチップ分離工程と、
前記ダイシングテープ上の前記複数個のＬＥＤチップを、前記ＬＥＤチップ分離工程により前記複数個のＬＥＤチップ同士の間隔が広げられた状態で、前記透明陽極および前記透明陰極の一方に転写し接着するＬＥＤチップ転写工程と、
を備える透光性無機ＬＥＤ光源シートの製造方法。
【請求項４】
請求項１または請求項２に記載の透光性無機ＬＥＤ光源シートの少なくとも一方の面に、それぞれの発光面の少なくとも一部が重なるように、両面発光タイプまたは片面発光タイプの透明な有機ＥＬ光源シートが積層された複合面状発光体。
【発明の詳細な説明】
【技術分野】
【０００１】
本発明は、透光性無機ＬＥＤ光源シート及びその製造方法と、透光性無機ＬＥＤ光源シートの背面に有機ＥＬ光源シートを積層した複合面状発光体に関する。
【背景技術】
【０００２】
近年、地球温暖化防止の省エネルギーの観点から、照明装置においては、白熱電球や蛍光灯よりも発光効率が高い無機半導体を用いた発光ダイオード（「ＬＥＤ」と称する）や有機エレクトロルミネセント（ＥＬ）素子を光源に用いた照明装置が注目されている。また蛍光灯は、重金属である水銀を含有するため廃棄物処理の問題を有し、水銀を含まないＬＥＤや有機ＥＬの光源に置き換える動きが加速している。
【０００３】
白色ＬＥＤは、ＧａＩｎＮ系結晶を用いた青色ＬＥＤからの青色発光をＹＡＧ系蛍光体やサイアロン系蛍光体の粉末等に吸収させ一部を黄色発光に変換することで白色発光を得ている。現在では、発光効率が２００ｌｍ／Ｗを超える白色ＬＥＤが市販され始めている。また、ＬＥＤ光源は、輝度が３０％減衰する時間であるＬＴ７０が４００００時間を超える長寿命の製品が市販されている。
【０００４】
しかし、白色ＬＥＤは、青色光を長波長の光に変換することでストークス損によりエネルギー効率が低下し、最大理論発光効率は２９４ｌｍ／Ｗ程度に留まる。青、緑、赤独立の高効率の発光素子を組み合わせて白色を得れば、さらに最大理論効率は３６１ｌｍ／Ｗ程度まで改善される可能性がある。しかし、緑色発光のエネルギーは、ＧａＩｎＮ系結晶とＡｌＩｎＧａＰ系結晶のエネルギーギャップ間のグリーンギャップと呼ばれる発光効率の悪い組成にあるため、青色の半分以下の発光量子収率となる。現在のところ２００ｌｍ/Ｗを超える高効率で、かつ低価格の緑色ＬＥＤは、まだ開発途上である。
【０００５】
また、ＬＥＤは点光源であるため、高輝度の点光源を直接目視すると目に悪影響がある。そのため、導光板や反射拡散板により光を広げて照明器具にすることが行われる。しかし、その際の光損失により、照明器具での発光効率はＬＥＤ素子での定格値の半分程度に低減する場合もある。
白色ＬＥＤは、使用する青色ＬＥＤ自体の寿命は長いが、点光源の強い光にさらされるレンズ樹脂や反射材料等の周辺材料が劣化し光透過率が低下することが輝度低下の原因と言われている。また、白色ＬＥＤは、その発光スペクトル中の青色ＬＥＤの発光スペクトル成分が強いことから寒色系の白色発光となり、冷たく暖かみを感じない光となるという問題があった。
【０００６】
有機ＥＬ素子を光源に用いた有機ＥＬパネルは、発光効率が急速に向上しつつある。かつ面光源であるので、点光源のＬＥＤに比べ面積当たりの光エネルギー密度が低く、基板の樹脂フィルムの光劣化や熱劣化の問題は少ない。また、ＬＥＤ照明器具のような放熱のための厚いヒートシンクが不要で、薄型化できる。
また、有機ＥＬパネルを面状光源として照明器具に用いた場合は、有機ＥＬパネルの高い発光効率の定格値を面状発光照明器具の発光効率として損失無く得ることもできる。
【０００７】
有機ＥＬ光源の高発光効率の例として、非特許文献１には、光取り出し構造を設けた単層グラフェン陽極と、緑色りん光発光材料を発光層に用いたフレキシブル有機ＥＬパネルが開示されている。このフレキシブル有機ＥＬパネルについては、１０００ｃｄ/ｍ２の輝度時で２００ｌｍ/Ｗの高効率、１００００ｃｄ/ｍ２時でも１５０ｌｍ/Ｗ以上の高効率であると報告されている。
【０００８】
また、非特許文献２および３には、光取り出し層を形成した高屈折率基板を用い、発光層にはホストとして正孔輸送性ホストと電子輸送性ホストを混合してエキサイプレックスを形成させ、かつ黄色りん光発光材料をドープし、励起子エネルギーをホスト分子からドーパント分子にエネルギー移動させる有機ＥＬ素子を作製した旨が開示されている。そして、ｘｙ色度（０．４４,０．３５）、輝度１０００ｃｄ/ｍ２時に２００ｌｍ/Ｗを超える高効率を得たことが報告されている。さらに、白色発光有機ＥＬパネルでは、初期輝度９０００ｃｄ/ｍ２、ＬＴ７０＝２０００時間からの換算で初期輝度１０００ｃｄ/ｍ２からＬＴ７０＝１８万時間の長寿命が報告されている。
【０００９】
さらに、フレキシブル有機ＥＬ照明が市販され、フレキシブル有機ＥＬテレビの試作品も発表されている。
しかし、緑系統や赤系統の発光色の有機ＥＬ素子は実用的な長寿命が得られているが、色純度の良い青色の有機ＥＬ素子はＬＥＤ光源に比べ１桁程度短寿命である。そのため、青色発光の強度が高い有機ＥＬパネルを作ることができず、色温度が低い暖色系の白色に限られ実用化されている。
【００１０】
そこで、無機ＬＥＤの高効率青色発光と、有機ＥＬの高効率な緑から黄色発光を組み合わせた例が、液晶ディスプレイ用バックライトの面光源の用途で提案されている。
導光板に青色ＬＥＤをエッジライトとして付けた面状発光体と、ＬＥＤの発光と補色関係にある黄色発光の有機ＥＬパネルとを積層し組み合わせることにより、白色の面状光源装置を得ている。白色ＬＥＤでは青色ＬＥＤ光の一部を黄色に変換するストークス損によるエネルギーロスが生じていたが、補色発光の有機ＥＬパネルの積層によりバックライトの発光効率を向上できるとされている（例えば、特許文献１）。
【００１１】
また、同様に液晶バックライトの用途で、青色と黄色の有機ＥＬパネルの透明基板の端面（以下、板の切り口の面を端面と表す）部に赤色ＬＥＤを取り付けることで、導光板と有機ＥＬ基板を兼用し、合成された光が白色となり、基板表面に設けた凸凹等の光取り出し部から光を散乱させ出射するようにした平面発光体も提案もされている（例えば、特許文献２）。
【００１２】
しかし、それらのＬＥＤのエッジライトは端面から離れた場所では輝度が低下し易く、大面積の面状発光シートには適さない問題があった。
また、無機マイクロＬＥＤをナノインプリント転写技術を使って印刷したディスプレイの作製（例えば非特許文献４、特許文献４）や、レーザーアブレーションを用いた転写技術でＬＥＤチップをウエハから素子基板に印刷したディスプレイの作製（例えば、特許文献３）の例がある。
【００１３】
しかし、従来のナノインプリントを用いた転写法は、上面２極タイプのチップを実装するため、基板上の陽極、陰極の端子位置に正確に固定する必要がある。また、転写で基板上にチップ間隔を広げて印刷するためには、スタンプのピッチ間隔を広げた凸部上にウエハからＬＥＤチップを転写し、素子基板へ再転写することを多数回繰り返す必要があり、大面積の照明用面状発光シートを製造するには生産性が低く適さなかった。
【００１４】
さらに、マイクロＬＥＤをインク中に分散させてＰＥＴフィルム等のフレキシブル基板上に塗布し、大面積の面状発光シートを低コストで作製する試みも行われている（例えば、特許文献５）。しかし、ＬＥＤの極性や位置を揃えて塗布することが難しく、チップの位置のばらつきや発光する素子と上下逆向きに塗布された発光しない素子が混在する恐れがあった。
【先行技術文献】
【特許文献】
【００１５】
【特許文献１】特開２００２−１００２２９号公報
【特許文献２】特許第４４３２２９９号公報
【特許文献３】特開２０１０−２５１３６０号公報
【特許文献４】国際公開第２００８／１４３６３５号
【特許文献５】特表２０１４−５１１１３２号公報
【非特許文献】
【００１６】
【非特許文献１】Ning Li、他５名、「High Performance Organic Light-Emitting-Diodes on Graphene Electrode and Thin c-Si TFT for Flexible Display and Lighting」、SID Symposium Digest of Technical Papers、The Society for Information Display、２０１３年、Ｖｏｌｕｍｅ ４４、ｐ．８４８−８５１
【非特許文献２】日本化学会第９５春季年会、2D3-50、(2015)．
【非特許文献３】Satoshi Seo、他６名、「Exciplex-triplet energy transfer: A new method to achieve extremely efficient organic light-emitting diode with external quantum efficiency over 30% and drive voltage below 3 V」、Japanese Journal of Applied Physics（JJAP）、応用物理学会、２０１４年、Ｖｏｌｕｍｅ ５３、０４２１０２
【非特許文献４】Matthew  Meitl他１２名、「Passive Matrix Display with Transfer-Printed Microscale Inorganic LEDs」、SID Symposium Digest of Technical Papers、The Society for Information Display、２０１６年、ｐ．７４３−７４６．
【発明の概要】
【発明が解決しようとする課題】
【００１７】
上記のような事情に鑑み、本発明は、低コスト、大面積、長寿命な透光性無機ＬＥＤ光源シート及びその製造方法、並びにその少なくとも一方の面に有機ＥＬ光源シートを積層した色温度を変化させられる高彩度な複合面状発光体を提供することを課題とする。
【課題を解決するための手段】
【００１８】
本発明の一態様に係る透光性無機ＬＥＤ光源シートは、間隔を開けて２次元状に配置された複数個のＬＥＤチップと、複数個のＬＥＤチップが備える陽極のそれぞれと電気的に導通する層状の透明陽極と、複数個のＬＥＤチップが備える陰極のそれぞれと電気的に導通し、対向配置された透明陽極との間に複数個のＬＥＤチップを挟む層状の透明陰極と、複数個のＬＥＤチップ同士の間を埋める透明層間絶縁膜と、を備え、ＬＥＤチップは、陽極および陰極の間に、エネルギーギャップが３ｅＶ以上の炭化ケイ素または窒化ガリウムからなる半導体基板と、窒素原子およびガリウム原子を含有するクラッド層および発光層とが積層されてなり、陽極および陰極の少なくとも一方が透光性であり、さらに、２次元状に配置された複数個のＬＥＤチップ同士の間隔が、ＬＥＤチップの一辺の長さの１倍以上の距離とされていることを要旨とする。
【００１９】
本発明の他の態様に係る透光性無機ＬＥＤ光源シートの製造方法は、上記一態様に係る透光性無機ＬＥＤ光源シートを製造する方法であって、複数個のＬＥＤチップをダイシングテープ上に載置し、ダイシングテープを２軸延伸することにより、複数個のＬＥＤチップ同士の間隔を、ＬＥＤチップの一辺の長さの１倍以上の距離に広げるＬＥＤチップ分離工程と、ダイシングテープ上の複数個のＬＥＤチップを、ＬＥＤチップ分離工程により複数個のＬＥＤチップ同士の間隔が広げられた状態で、透明陽極および透明陰極の一方に転写し接着するＬＥＤチップ転写工程と、を備えることを要旨とする。
【００２０】
本発明の他の態様に係る複合面状発光体は、上記一態様に係る透光性無機ＬＥＤ光源シートの少なくとも一方の面に、それぞれの発光面の少なくとも一部が重なるように、両面発光タイプまたは片面発光タイプの透明な有機ＥＬ光源シートが積層されたことを要旨とする。
【発明の効果】
【００２１】
本発明によれば、低コスト、大面積、長寿命、フレキシブルな透光性無機ＬＥＤ光源シート、及び、長寿命で、所望の色温度の発光が得られ高彩度な白色発光の複合面状発光体を提供することができる。
【図面の簡単な説明】
【００２２】
【図１】本発明の第一実施形態に係る透光性無機ＬＥＤ光源シートの製造方法における無機ＬＥＤ用ウエハ作製工程を説明するウエハの模式的断面図である。
【図２】本発明の第一実施形態に係る透光性無機ＬＥＤ光源シートの製造方法における透光性陰極エッチング工程を説明するエッチング後のウエハの模式的断面図である。
【図３】本発明の第一実施形態に係る透光性無機ＬＥＤ光源シートの製造方法におけるダイシング工程を説明するダイシングテープを貼りつけた状態のウエハの模式的断面図である。
【図４】ＬＥＤチップの陰極の形状を示す、陰極面側から見たＬＥＤチップの模式的平面図である。
【図５】本発明の第一実施形態に係る透光性無機ＬＥＤ光源シートの製造方法におけるＬＥＤチップ分離工程を説明する図であり、ＬＥＤチップを粘着面に載せたダイシングテープを２軸延伸分離することによりＬＥＤチップを分離する様子を示す模式的断面図である。
【図６】本発明の第一実施形態に係る透光性無機ＬＥＤ光源シートの製造方法におけるＬＥＤチップ転写工程を説明する図であり、転写押板の一方の面に密着した感温性粘着シートの面をＬＥＤチップへ加熱圧着する様子を示す模式的断面図である。
【図７】本発明の第一実施形態に係る透光性無機ＬＥＤ光源シートの製造方法におけるＬＥＤチップ転写工程を説明する図であり、転写押板の一方の面に密着した感温性粘着シートの面をＬＥＤチップへ加熱圧着する様子を示す模式的断面図である。
【図８】本発明の第一実施形態に係る透光性無機ＬＥＤ光源シートの製造方法におけるＬＥＤチップ転写工程を説明する図であり、ＬＥＤチップをダイシングテープから剥離する様子を示す模式的断面図である。
【図９】本発明の第一実施形態に係る透光性無機ＬＥＤ光源シートの製造方法におけるＬＥＤチップ転写工程を説明する図であり、感温性粘着シート上のＬＥＤチップを透明素子基板上の接着性透明陽極層へ加熱圧着転写する様子を示す模式的断面図である。
【図１０】本発明の第一実施形態に係る透光性無機ＬＥＤ光源シートの製造方法におけるＬＥＤチップ転写工程を説明する図であり、感温性粘着シート上のＬＥＤチップを透明素子基板上の接着性透明陽極層へ加熱圧着転写した後の様子を示す模式的断面図である。
【図１１】本発明の第一実施形態に係る透光性無機ＬＥＤ光源シートの製造方法における電極端子形成工程を説明する模式的断面図である。
【図１２】本発明の第一実施形態に係る透光性無機ＬＥＤ光源シートの製造方法における透明層間絶縁膜形成工程を説明する模式的断面図である。
【図１３】本発明の第一実施形態に係る透光性無機ＬＥＤ光源シートの製造方法における透明層間絶縁膜形成工程を説明する図であり、ＬＥＤチップの陰極上の透明層間絶縁膜を除去する様子を示す模式的断面図である。
【図１４】本発明の第一実施形態に係る透光性無機ＬＥＤ光源シートの製造方法における透明陰極形成工程を説明する模式的断面図である。
【図１５】本発明の第一実施形態に係る透光性無機ＬＥＤ光源シートの製造方法における保護層形成工程を説明する模式的断面図である。
【図１６】透光性無機ＬＥＤ光源シートと有機ＥＬ光源シートとを貼り合わせた複合面状発光体の第一実施形態を示す模式的断面図である。
【図１７】透光性無機ＬＥＤ光源シートと有機ＥＬ光源シートと光拡散シートとを貼り合わせた複合面状発光体の第一実施形態を示す模式的断面図である。
【図１８】本発明の第二実施形態に係る透光性無機ＬＥＤ光源シートの製造方法におけるＬＥＤチップ転写工程を説明する図であり、ダイシングテープ上のＬＥＤチップを透明素子基板上の接着性透明陰極層へ加熱圧着転写する前の様子を示す模式的断面図である。
【図１９】本発明の第二実施形態に係る透光性無機ＬＥＤ光源シートの製造方法におけるＬＥＤチップ転写工程を説明する図であり、ダイシングテープ上のＬＥＤチップを透明素子基板上の接着性透明陰極層へ加熱圧着転写中の様子を示す模式的断面図である。
【図２０】本発明の第二実施形態に係る透光性無機ＬＥＤ光源シートの製造方法におけるＬＥＤチップ転写工程を説明する図であり、ダイシングテープ上のＬＥＤチップを透明素子基板上の接着性透明陰極層へ加熱圧着転写した後の様子を示す模式的断面図である。
【図２１】本発明の第二実施形態に係る透光性無機ＬＥＤ光源シートの製造方法における電極端子形成工程を説明する模式的断面図である。
【図２２】本発明の第二実施形態に係る透光性無機ＬＥＤ光源シートの製造方法における透明層間絶縁膜形成工程を説明する模式的断面図である。
【図２３】本発明の第二実施形態に係る透光性無機ＬＥＤ光源シートの製造方法における透明層間絶縁膜形成工程を説明する図であり、ＬＥＤチップの陽極上の透明層間絶縁膜を除去する様子を示す模式的断面図である。
【図２４】本発明の第二実施形態に係る透光性無機ＬＥＤ光源シートの製造方法における透明陽極形成工程を説明する模式的断面図である。
【図２５】本発明の第二実施形態に係る透光性無機ＬＥＤ光源シートの製造方法における保護層形成工程を説明する模式的断面図である。
【図２６】透光性無機ＬＥＤ光源シートと有機ＥＬ光源シートとを貼り合わせた複合面状発光体の第二実施形態を示す模式的断面図である。
【図２７】透光性無機ＬＥＤ光源シートと有機ＥＬ光源シートと光拡散シートとを貼り合わせた複合面状発光体の第二実施形態を示す模式的断面図である。
【発明を実施するための形態】
【００２３】
以下の実施態様に基づく詳細な説明では、本発明の実施形態の完全な理解を提供するように多くの特定の細部について記載される。しかしながら、かかる特定の細部がなくても１つ以上の実施態様が実施できることは明らかであろう。他にも、図面を簡潔にするために、周知の構造及び装置が略図で示されている。
【００２４】
（第一実施形態）
＜透光性無機ＬＥＤ光源シートの製造方法＞
以下に、透光性無機ＬＥＤ光源シート１８の製造方法について図１から図１５を参照しながら説明する。
【００２５】
［無機ＬＥＤウエハ作製工程］
上下面に電極が形成されたバーティカル型のＬＥＤチップを、以下のようにして作製して用いる。図１に、無機ＬＥＤウエハの一例の模式的断面図を示す。
半導体基板１としては、エネルギーギャップ（以下「Ｅｇ」と記す）が３．０ｅＶ以上あり可視光透過率が高いＳｉＣ（Ｅｇ３．２６ｅＶ）やＧａＮ（Ｅｇ３．４ｅＶ）等のウエハからなる基板が用いられる。
【００２６】
半導体基板１の大きさは限定されないが、通常は直径３インチ以上６インチ以下の円形基板や、それらを方形に切断した基板を用いることができる。半導体基板１の厚さは、市販品は０．３ｍｍ以上０．５ｍｍ以下程度であるが、ＬＥＤ作製工程中の透明陰極形成工程前の工程で必要に応じて背面を研磨してもよい。半導体基板１の厚さは、作製するＬＥＤのチップサイズに応じ、チップの外径の１／４以上からチップ外径の２倍以下であることが望ましい。薄すぎると、注入電流が発光層に均一拡散し難く、また工程中に割れやすくなる。アスペクト比（チップの厚さ／チップの外径）が２より大きく厚い場合は、透明素子基板への転写工程時に倒れやすくなる。
【００２７】
次に、半導体基板１上に、半導体基板１に接するように無機発光媒体層２を成膜する。無機発光媒体層２は、この順に積層されたｎ型クラッド層／発光層／ｐ型クラッド層からなる。
ｎ型クラッド層は、Ｓｉ、Ｇｅ、Ｓｎ等をドープした数μｍ以下の厚さの単層または複数層からなる。発光層は、数ｎｍの厚さのＧａＮとＩｎＧａＮ系等からなる膜を交互に積層した単一または多重量子井戸からなる。ｐ型クラッド層は、Ｍｇ、Ｚｎ等をドープした数μｍ程度以下の厚さの単層または複数層からなる。これらの層は、スパッタリングまたは化学的気相堆積法等により形成される。
【００２８】
次に、無機発光媒体層２の上に、ｐ型クラッド層に接するように陽極３を形成する。半導体基板１の無機発光媒体層２が形成されていない側の面には、陰極４を形成する。陽極３と陰極４は、どちらも透光性であるか、少なくとも一方の電極が透光性であることが望ましい。両方の電極が光反射性の場合は、陰極を部分的に形成して非形成面から発光が得られるようにするか、ＬＥＤチップの側面からの光を利用するようにする。
【００２９】
陽極３は、オーミック接続が取れるようにｐ型クラッド層に接するＮｉまたはＰｄ（厚さ３ｎｍ以上８ｎｍ以下）上にＡｕ等の電極材料を積層して形成する。透光性の陽極とするためには、電極の厚さをトータルで１５ｎｍ以下、より好ましくは５ｎｍ以上１０ｎｍ以下とすることが好ましい。陽極３は、真空蒸着法や、イオンプレーティング法、スパッタリング法等の真空成膜法で形成することができる。
ＬＥＤチップの上下の一方の面から光を取り出す場合は、陽極３を光反射電極とし、Ｎｉ（厚さ３ｎｍ）／Ａｇ（厚さ１００ｎｍ）やＮｉ（厚さ３ｎｍ）／Ａｌ（厚さ１００ｎｍ）等としても良い。
【００３０】
また、陰極４は、半導体基板１に接するｎ型クラッド層の面にはオーミック接続が取れるように、Ｔｉ上にＡｕ等の積層電極が形成される。透光性の陰極とするためには、電極の厚さをトータルで５ｎｍ以上１０ｎｍ以下とすることが好ましい。陰極４は、真空蒸着法やイオンプレーティング法、スパッタリング法等で形成することができる。
ＬＥＤチップの上下の一方の面から光を取り出す場合は、陰極４を光反射電極とし、Ｔｉ（厚さ３ｎｍ）／Ａｇ（厚さ１００ｎｍ）やＴｉ（厚さ３ｎｍ）／Ａｌ（厚さ１００ｎｍ）等としても良い。
【００３１】
［透光性陰極エッチング工程］
図２の模式図で透光性陰極エッチング工程の説明をする。
図１の無機ＬＥＤウエハの陰極４を、ＬＥＤチップサイズに合わせて、円形、方形等の形状が並置された形状にドライエッチングまたはウエットエッチングによりエッチングし、図２のようにする。陰極４のサイズと配列は、切り分けられるＬＥＤチップの形状やサイズに合わせて決められる。陰極４の形成前に、リフトオフ用のレジストが形成されている場合は、エッチング工程に代えてリフトオフ工程が行われても良い。
【００３２】
作製される各ＬＥＤチップの底辺の形状は、半導体基板１の切り分け易さから、方形が好ましい。１辺の長さは１０μｍ以上５００μｍ以下が好ましく、３０μｍ以上２００μｍ以下がより好ましい。１０μｍより小さいと切断の際の材料のロスが多くなり、５００μｍより大きいと、高電流を流した際に放熱が不十分になり発光時の発熱によりフレキシブル基板が融けたり変形するダメージが生じたり、輝点として目立つようになる。
【００３３】
［ダイシング工程］
図３の模式図でダイシング工程の説明をする。
エクスパンド可能な例えばポリ塩化ビニルフィルムの表面にアクリル系やウレタン系等の粘着材を塗布したダイシングテープ５を、図２の無機ＬＥＤウエハの陽極３形成面に貼り、成膜面を加工屑から保護すると共にフレームに固定する。そして、無機ＬＥＤウエハのＬＥＤチップ６間をダイサーにより切り分け分離する。粘着材は、紫外線照射で粘着力が低下するタイプを用いることもできる。無機ＬＥＤウエハの表面は、必要に応じて水溶性保護膜等を成膜して保護しても良い。
【００３４】
方形チップに切断する場合は、ダイサーによりＸ，Ｙ方向に切り込みを入れる。切り込み角度はダイサーのダイヤモンド砥石の刃の角度に依存する。
ダイサーによる半導体基板１の切り込みの後に、さらにドライエッチングやウエットエッチングを行い分離することもできる。
円形や八角形等の自由な形状のチップを作製したい場合は、ダイサーによる切断に代えて、レジストの塗布現像を行いドライエッチングやウエットエッチングで切断を行うことが可能である。
【００３５】
また、ダイヤモンド砥石の円盤の薄刃を使ったダイサーに代えて、レーザーを集光し照射することにより半導体基板１の内部に改質層を入れエクスパンドし切断するステルスダイシングや、レーザー自体でダイシングテープ面までカットを行うことでも、四角形以外にも六角形等の比較的自由な形状の切断が可能になる。
分離されたＬＥＤチップ６の陰極４の方から見た陰極形状の例を、図４の模式図に示す。図４の（ａ）は、ＬＥＤチップ６の上面全面に陰極４を形成した例である。図４の（ｂ）、（ｃ）は、それぞれ四角枠状、リング枠状に透光性の陰極４を形成した場合の例である。図４の（ａ）の形状の透光性の陰極４上に、図４の（ｂ）、（ｃ）の枠形状の金属陰極がさらに積層され、光透過性や密着性が調整されていても良い。
【００３６】
［ＬＥＤチップ分離工程］
図５の模式図でＬＥＤチップ分離工程（延伸工程）を説明する。ダイシングテープ５の端を、ダイシングで切れ込みを入れた方向に対応したＸ方向とＹ方向の端において２組の枠状の延伸治具枠７で挟んでＸ、Ｙ方向に引き伸ばし２軸延伸することにより、ＬＥＤチップ６間のダイシングテープ５を引き伸ばしＬＥＤチップ６を分離する。
【００３７】
ダイシングテープ５を引き延ばす量により、転写するＬＥＤチップ６間の間隔を調整することができ、Ｘ、Ｙ方向にそれぞれ１．５倍以上３倍以下程度引き延ばすことが好ましい。ＬＥＤチップ６間の隙間を、ＬＥＤチップ６の一辺の長さの好ましくは１倍以上の距離、より好ましくは１．５倍以上３倍以下の距離とすることにより、透光性無機ＬＥＤ光源シート１８の透光性を高めることができる。例えばＸ、Ｙ方向をそれぞれ２倍に延伸すると、７５％の面積の隙間が生じ、光透過量を多くできる。
【００３８】
［ＬＥＤチップ転写工程１］
ＬＥＤチップ６をダイシングテープ５から感温性粘着シート９へ転写する工程を、図６から図８の模式図で説明する。
温度調整可能な転写押板８に吸着または密着させた枠に固定された感温性粘着シート９の下で、分離されたＬＥＤチップ６が粘着固定されたダイシングテープ５を延伸された状態で延伸治具枠７により保持したまま、温度調整装置が付いた転写台１０上に載せる（図６）。転写押板８の下面の形状は平面状、または転写領域の形状に応じた凸状であっても良い。感温性粘着シート９は、転写押板８の一面または部分的に貼り付けられていても良い。
【００３９】
感温性粘着シート９としては、例えばニッタ株式会社製のワックス代替タイプのインテリマー（商標）テープ等を用いることができる。このテープは、５５℃程度以上の粘着力が増加した状態で加熱圧着後に、２３℃程度の室温に戻すと強い接着力が得られ、さらに４３℃以下で加熱を行うと粘着力が低下し剥離することができる。
次に、転写押板８に密着させた感温性粘着シート９と転写台１０との間に、ダイシングテープ５に粘着固定されたＬＥＤチップ６を挟み５５℃の加熱状態で圧着する（図７）。そして、２３℃の室温に戻し、感温性粘着シート９とＬＥＤチップ６との間に、ダイシングテープ５とＬＥＤチップ６との間の粘着力よりも強固な接着力を生じさせた後に、ＬＥＤチップ６をダイシングテープ５から剥離する（図８）。
【００４０】
［ＬＥＤチップ転写工程２］
ＬＥＤチップ６を感温性粘着シート９から透明素子基板１１上の接着性透明陽極層１２へ加熱圧着転写する工程を、図９、１０の模式図で説明する。陰極端子形成部や必要に応じて素子基板周囲の封止部を除いた領域に接着性透明陽極層１２を形成した、ガラスやプラスチックフィルムからなる透明素子基板１１を用意する。そして、透明素子基板１１の接着性透明陽極層１２の面と、転写押板８に貼り付けられた感温性粘着シート９に固定されているＬＥＤチップ６の面（陽極３）とを向い合わせて、加熱圧着する（図９）。その際、感温性粘着シート９としてニッタ株式会社製ワックス代替タイプのインテリマー（商標）テープを用いた場合は、約４３℃で加熱圧着する。また、ＬＥＤチップ６間の間隔をさらに調整する必要がある場合は、加熱圧着前に再度必要な方向に感温性粘着シート９を延伸した後に加熱圧着することもできる。
【００４１】
接着性透明陽極層１２は、可視域で高い透光性と導電性を有する接着材の層である。例えばエポキシ系接着材などの熱硬化性および光硬化性を有する接着性樹脂や、オレフィン系等のホットメルト系接着性樹脂をバインダーとして、銀ナノワイヤーを９０質量％以上９７質量％以下混合して用いることができる。さらに、バインダー中には、光透過率が高い単層カーボンナノチューブ（直径約１．５ｎｍ）や、３，４−エチレンジオキシチオフェン（以下「ＰＥＤＯＴ」と記す）をモノマー単位に含む導電性ポリマーやその複合体を含んでいても良い。
【００４２】
また、光透過率が高く目視困難な巾１．６μｍ以下の細線からなる金属メッシュ層上に、上記の高透明性で高導電性の接着材を形成しても良い（図示省略）。金属メッシュは、ナノ銀インクを印刷して形成するか、金属ベタ膜をフォトリソ法によりエッチングして形成することができる。
【００４３】
接着性透明陽極層１２に混合するエポキシ樹脂等の接着性樹脂は、半硬化状態で用いても良いが、必要に応じて加熱圧着中に透明素子基板１１側から光照射して硬化させ、接着性透明陽極層１２とＬＥＤチップ６との硬化接着を促進しても良い。そして、接着性透明陽極層１２とＬＥＤチップ６との硬化接着を促進した後に、ＬＥＤチップ６から感温性粘着シート９を剥離する。剥離後の状態を図１０に示す。
【００４４】
［電極端子形成工程］
次に、接着性透明陽極層１２を後加熱等の手段で十分に硬化させた後に、図１１に示したように電極端子を形成する。すなわち、透明素子基板１１の端部の接着性透明陽極層１２上に陽極端子１３を銀ペーストインク等の導電材料で形成し、接着性透明陽極層１２を形成していない透明素子基板１１の端部上に陰極端子１４を銀ペーストインク等の導電材料で形成する。
【００４５】
［透明層間絶縁膜形成工程］
次に、電気絶縁性の透明樹脂材料からなる透明層間絶縁膜１５を、図１２に示すように、ＬＥＤチップ６の間を埋めるように塗布する。ＬＥＤチップ６間の透明層間絶縁膜１５の膜厚はＬＥＤチップ６の厚さより薄くなるようにし、ＬＥＤチップ６の陰極４上に載る透明層間絶縁膜１５が薄くなるようにする。透明層間絶縁膜１５の材料は、アクリル系樹脂材料、ビニル系樹脂材料、ウレタン系樹脂材料、エポキシ系樹脂材料、シリコーン系樹脂材料等の透明性の高い樹脂材料を用いることができる。
次に、ＬＥＤチップ６の陰極４と電気的に導通する透明陰極１６を形成するために、酸素ガスやアルゴンガスの単独若しくは混合ガスによるプラズマエッチング、またはＵＶオゾン洗浄により、ＬＥＤチップ６の陰極４上に位置する透明層間絶縁膜１５を除去し、陰極４の表面を露出させる（図１３）。
【００４６】
［透明陰極形成工程］
次に、透明陰極１６を、陰極端子１４と少なくとも一部が接し電気的に導通できるように、且つ、ＬＥＤチップ６および透明層間絶縁膜１５を覆うように成膜する。その際には、接着性透明陽極層１２および陽極端子１３とは接しないように透明陰極１６を形成する（図１４）。
透明陰極１６の形成は、銀ナノワイヤーのアルコール分散液の塗布や、ポリスチレンスルホン酸（以下「ＰＳＳ」と記す）を対イオンとするＰＥＤＯＴ：ＰＳＳの水性分散液の塗布や、スズドープ酸化インジウム膜、アルミニウムドープ酸化亜鉛膜等の透明酸化物導電膜等のスパッタリング成膜等の方法で行われる。
【００４７】
［保護層形成工程］
次に、図１５に示すように、透明陰極１６を覆うように保護層１７を形成し、透光性無機ＬＥＤ光源シート１８とする。保護層１７は、例えば透明な粘着フィルムや水蒸気バリア性フィルムを貼りつけたり、スパッタリングや化学的気相堆積法等のドライ成膜法によりバリア性フィルムが形成され、物理的な保護と湿気や水からの保護を行う。
【００４８】
また、保護層１７および透明素子基板１１には、ＬＥＤの発光の青色発光成分（４４５ｎｍ以上４７５ｎｍ以下の波長）を緑色（５００ｎｍ以上５３０ｎｍ以下の波長）、黄色（５６０ｎｍ以上５９０ｎｍ以下の波長）、赤色(６００ｎｍ以上の波長)の成分を少なくとも１つ以上含む発光成分に変換する蛍光や燐光を発する色素や顔料の層が、リモート蛍光体として含有または積層されていても良い。その際、青色発光成分が最も強く発光し、色温度５７００Ｋ以上、より好ましくは６５００Ｋ以上の寒色系の青白発光となるようにすることが望ましい。
【００４９】
＜複合面状発光体の製造方法＞
以下に、複合面状発光体１９の製造方法について、図１６を参照しながら説明する。複合面状発光体１９は、透光性無機ＬＥＤ光源シート１８の少なくとも一方の面に有機ＥＬ光源シート２０を粘着層２１を介して貼りつけて作製する。その際、少なくとも透光性無機ＬＥＤ光源シート１８の発光領域と有機ＥＬ光源シート２０の発光領域の一部は重なるように貼りつける。有機ＥＬ光源シート２０は、透明タイプでも良いし、片面発光タイプでも良いし、両面発光タイプでも良い。
【００５０】
図１６には、片面発光タイプの有機ＥＬ光源シート２０の発光面側を透光性無機ＬＥＤ光源シート１８の透明素子基板１１側に貼りつけた複合面状発光体１９の例を示す。有機ＥＬ光源シート２０が片面発光タイプであれば、その陰極２２は、一般的にアルミニウムや銀を含む高反射率の金属からなる鏡面であるため、透光性無機ＬＥＤ光源シート１８からの背面へ漏れた光を反射して正面輝度を高めることができる。
【００５１】
ＬＥＤチップ６内で発した光は、ＧａＮ膜（無機発光媒体層２）からＳｉＣ基板（半導体基板１）側へは低屈折率から高屈折率になるため、光透過性である。また、ＬＥＤチップ６の間隔も開いているので、有機ＥＬ光源シート２０からの発光も容易に透光性無機ＬＥＤ光源シート１８を通過することができる。
また、図１７の模式図で示すように、第一実施形態の複合面状発光体１９の発光面に光拡散シート２３を貼りつけることもできる。光拡散シート２３としては、ポリエステル、ポリエチレン、ポリプロピレン等からなる厚さ１ｍｍ程度の発泡シートや、高屈折率の無機粒子を分散させた樹脂フィルムや、マイクロレンズアレイシートや、プリズムレンズシート等を用いることができ、ＬＥＤチップ６からの離散した点状発光と有機ＥＬ光源シート２０からの面状発光とを拡散、融合させ、面状発光にすることができる。
【００５２】
＜有機ＥＬ光源シート＞
次に、有機ＥＬ光源シート２０の一般的な構成例を示す。
有機ＥＬ光源シート２０には、光透過性の有機ＥＬ素子基板２４を用いるが、基板側からＥＬ発光を取り出すボトムエミッション構造の素子と、基板とは反対側の電極からＥＬ発光を取り出すトップエミッション構造の素子の使用が可能である。第一実施形態では、有機ＥＬ光源シート２０に、一般的な有機ＥＬ光源シートに用いられるボトムエミッション構造の素子を使用した例を説明する。
【００５３】
第一実施形態に係る有機ＥＬ光源シート２０は、図１６に示すように、ガラスやポリイミド、ポリエーテルエーテルケトン等からなるフレキシブルなプラスチックシートに水蒸気バリア膜を形成した有機ＥＬ素子基板２４と、透明導電性酸化物、金属線メッシュ、カーボンナノワイヤー、銀ナノワイヤー、導電性ポリマー等の材料からなる透明陽極２５と、有機蛍光材料またはりん光材料を含む有機発光層が正孔注入材料、正孔輸送材料、電子輸送材料、電子注入材料などで挟まれてなるユニットを少なくとも１つ以上含む有機ＥＬ媒体層２６と、透明導電性酸化物や金属等からなる陰極取り出し電極２７と、水蒸気バリア性の高い酸窒化シリコン膜やアルミ箔等を含むＥＬ素子保護層２８と、を備える。その他、透明陽極の抵抗低減のためのバス配線電極等が必要に応じて設けられる。
【００５４】
有機ＥＬ光源シート２０は、透光性無機ＬＥＤ光源シート１８同様に、直流定電圧で高輝度発光させることができる。
有機ＥＬ媒体層２６は、発光色の異なる発光層を透明中間電極層を挟んで多段に含むマルチホトン素子化も可能である。有機ＥＬ媒体層２６に緑色発光層と赤色発光層を含ませれば、無機ＬＥＤ光源の青色発光の補色となる発光を容易に得ることができる。
【００５５】
（第二実施形態）
＜透光性無機ＬＥＤ光源シートの製造方法＞
第二実施形態の透光性無機ＬＥＤ光源シートの製造方法は、第一実施形態とはＬＥＤチップ６の極性を逆転させ、ＬＥＤチップ６をダイシングテープ５から透明素子基板１１へ直接転写して無機ＬＥＤ光源シート１８を作製する方法である。無機ＬＥＤウエハ作製工程からＬＥＤチップ分離工程（延伸工程）までは第一実施形態と同様であるので、それらの工程の説明は省略し、ＬＥＤチップ分離工程（延伸工程）の次の工程であるＬＥＤチップ転写工程から説明する。
【００５６】
［ＬＥＤチップ転写工程］
ＬＥＤチップ６をダイシングテープ５から透明素子基板１１へ転写する工程を、図１８から図２０の模式図で説明する。
延伸され分離されたＬＥＤチップのシートを延伸治具枠７で保持したまま、温度調整装置が付いた転写台１０上に載せる（図１８）。次に、陰極端子形成部や必要に応じて素子基板周囲の封止部を除いた領域に接着性透明陰極層２９を形成した、ガラスやプラスチックフィルムからなる透明素子基板１１を用意する。そして、透明素子基板１１の接着性透明陰極層２９の面と、ダイシングテープ５の粘着面に貼り付けられたＬＥＤチップ６の面とを向い合せて、温度調整と圧力調整が可能な転写台１０と均圧押し板治具３０とで挟み加熱圧着する（図１９）。
【００５７】
接着性透明陰極層２９は、可視域で高い透光性と導電性を有する接着材の層である。例えばエポキシ系接着材などの熱硬化性および光硬化性を有する接着性樹脂や、オレフィン系等のホットメルト系接着性樹脂をバインダーとして、銀ナノワイヤーを例えば９０質量％以上９７質量％以下混合して用いられる。さらに、バインダー中には、光透過率が高い単層カーボンナノチューブ（直径約１．５ｎｍ）や、３，４−エチレンジオキシチオフェンをモノマー単位に含む導電性ポリマーやその複合体を含んでいても良い。
【００５８】
また、光透過率の高く目視困難な巾１．６μｍ以下の細線からなる金属メッシュ層上に、上記の高透明性で高導電性の接着材を形成しても良い（図示省略）。金属メッシュは、ナノ銀インクを印刷して形成するか、金属ベタ膜をフォトリソ法によりエッチングして形成することができる。
接着性透明陰極層２９に混合するエポキシ樹脂等の接着性樹脂は、半硬化状態で用いても良いが、必要に応じて加熱圧着中に透明素子基板１１側から光照射して硬化させ、接着性透明陰極層２９とＬＥＤチップ６との硬化接着を促進しても良い。そして、接着性透明陰極層２９とＬＥＤチップ６との硬化接着を促進した後に、ＬＥＤチップ６からダイシングテープ５を剥離する。剥離後の状態を図２０に示す。
【００５９】
転写台１０や均圧押し板治具３０の大きさは、透明素子基板１１上の被転写領域の形状に応じて適当な形状に設計され、被転写領域の形状が大きい場合は、被転写領域が埋まるように繰り返し転写が行われる。
第一実施形態の場合は、透光性無機ＬＥＤ光源シート１８のＬＥＤチップ６を感温性粘着シート９から透明素子基板１１へ転写する転写工程（ＬＥＤチップ転写工程２）において、転写時の熱圧着によりＬＥＤチップ６が半硬化状態の接着性透明陽極層１２に無機発光媒体層２のｎ型クラッド層まで埋没して、短絡が生じ非発光になるＬＥＤが生じる可能性もあった。
【００６０】
しかし、第二実施形態の場合は、ＬＥＤチップ６を接着性透明陰極層２９へ圧着する際には、通常数十μｍ以上の厚さのあるＬＥＤチップ６の半導体基板１上の陰極４が接着性透明陰極層２９に圧着されるので、無機発光媒体層２の発光層まで接着性透明陰極層２９内に埋没して短絡し非発光になるということが少ない利点がある。
【００６１】
［電極端子形成工程］
次に、接着性透明陰極層２９を加熱や紫外線照射等の手段で十分に硬化させた後に、図２１に示したように電極端子を形成する。すなわち、接着性透明陰極層２９を形成していない透明素子基板１１の端部上に陽極端子１３を銀ペーストインク等の導電材料で形成し、透明素子基板１１上の接着性透明陰極層２９の端部上に陰極端子１４を銀ペーストインク等の導電材料で形成する。
【００６２】
［透明層間絶縁膜形成工程］
次に、図２２に示すように、電気絶縁性の透明樹脂材料からなる透明層間絶縁膜１５を、ＬＥＤチップ６の間を埋めるように塗布する。ＬＥＤチップ６間の透明層間絶縁膜１５の膜厚は、ＬＥＤチップ６の厚さと同等か、わずかに厚くなるようにする。ＬＥＤチップ６の陽極３上に余剰に載る透明層間絶縁膜１５の厚さは、０．１μｍ以下が好ましく、０．０１μｍ以下がより好ましい。
【００６３】
透明層間絶縁膜１５の材料は、アクリル系樹脂材料、ビニル系樹脂材料、ウレタン系樹脂材料、エポキシ系樹脂材料、シリコーン系樹脂材料等の透明性の高い樹脂材料を用いることができる。
次に、ＬＥＤチップ６の陽極３と電気的に導通する透明陽極２５を形成するために、酸素ガスやアルゴンガスの単独若しくは混合ガスによるプラズマエッチング、またはＵＶオゾン洗浄、レーザーアブレーション等の手法により、ＬＥＤチップ６の陽極３上に位置する透明層間絶縁膜１５を除去し、陽極３の表面を露出させる（図２３）。
【００６４】
［透明陽極形成工程］
次に、透明陽極２５を、陽極端子１３と少なくとも一部が接し電気的に導通できるように、且つ、ＬＥＤチップ６および透明層間絶縁膜１５を覆うように成膜する。その際には、接着性透明陰極層２９や陰極端子１４とは接しないように透明陽極２５を形成する（図２４）。
【００６５】
透明陽極２５の形成は、銀ナノワイヤーのアルコール分散液の塗布や、ポリスチレンスルホン酸（ＰＳＳ）を対イオンとするＰＥＤＯＴ：ＰＳＳの水性分散液の塗布や、スズドープ酸化インジウム膜、アルミニウムドープ酸化亜鉛膜等の透明酸化物導電膜等のスパッタリング成膜やナノ粒子の塗布焼成等の方法で行われる。
【００６６】
［保護層形成工程］
次に、図２５に示すように、透明陽極２５を覆うように保護層１７を形成し、透光性無機ＬＥＤ光源シート１８とする。保護層１７は、透明な粘着フィルムや水蒸気バリア性フィルムを貼りつけたり、スパッタリングや化学的気相堆積法等のドライ成膜法によりバリア性フィルムが形成され、物理的な保護と湿気や水からの保護を行う。
【００６７】
また、保護層１７は、ＬＥＤの発光の青色発光成分（４４５ｎｍ以上４７５ｎｍ以下の波長）を緑色（５００ｎｍ以上５３０ｎｍ以下の波長）、黄色（５６０ｎｍ以上５９０ｎｍ以下の波長）、赤色(６００ｎｍ以上の波長)の成分を少なくとも１つ以上含む発光成分に変換する蛍光や燐光を発する色素や顔料の層が、リモート蛍光体として含有または積層されていても良い。その際、青色発光成分が最も強く発光し、色温度５７００Ｋ以上、より好ましくは６５００Ｋ以上の寒色系の青白発光となるようにすることが望ましい。
【００６８】
＜複合面状発光体の製造方法＞
以下に、複合面状発光体１９の製造方法について、図２６を参照しながら説明する。複合面状発光体１９は、透光性無機ＬＥＤ光源シート１８の少なくとも一方の面に有機ＥＬ光源シート２０を粘着層２１を介して貼りつけて作製する。その際、少なくとも透光性無機ＬＥＤ光源シート１８の発光領域と有機ＥＬ光源シート２０の発光領域の一部は重なるように貼りつける。有機ＥＬ光源シート２０は、透明タイプでも良いし、片面発光タイプでも良いし、両面発光タイプでも良い。
【００６９】
図２６には、片面発光タイプの有機ＥＬ光源シート２０の発光面側を透光性無機ＬＥＤ光源シート１８の透明素子基板１１側に貼りつけた複合面状発光体１９の例を示す。有機ＥＬ光源シート２０が片面発光タイプであれば、その陰極２２は、一般的にアルミニウムや銀を含む高反射率の金属からなり鏡面であるため、透光性無機ＬＥＤ光源シート１８からの背面へ漏れた光を反射して正面輝度を高めることができる。
【００７０】
ＬＥＤチップ６内で発した光は、ＧａＮ膜（無機発光媒体層２）からＳｉＣ基板（半導体基板１）側へは低屈折率から高屈折率になるため、光透過性である。よって、陰極４が反射性であれば、ＬＥＤチップ６の側面から光を発することができる。また、ＬＥＤチップ６の間隔は開いているので、有機ＥＬ光源シート２０からの発光も容易に透光性無機ＬＥＤ光源シート１８を通過することができる。
【００７１】
また、図２７の模式図で示すように、第二実施形態の複合面状発光体１９の発光面に光拡散シート２３を貼りつけることもできる。光拡散シート２３としては、ポリエステル、ポリエチレン、ポリプロピレン等からなる厚さ１ｍｍ程度の発泡シートや、酸化チタンや酸化ジルコニウムのような高屈折率の無機粒子を分散させた樹脂フィルムや、マイクロレンズアレイシートや、プリズムレンズシート等を用いることができ、ＬＥＤチップ６からの離散した点状発光と有機ＥＬ光源シート２０からの面状発光とを拡散、融合させ、面状発光にすることができる。
【００７２】
（第一および第二実施形態の効果）
第一および第二実施形態の透光性無機ＬＥＤ光源シート１８は、間隔を開けて２次元状に配置された複数個の上下電極型無機マイクロＬＥＤチップ（ＬＥＤチップ６）を、透光性で層状のシート電極（接着性透明陽極層１２と透明陰極１６、または、接着性透明陰極層２９と透明陽極２５）で挟んだ構造からなる。また、ＬＥＤチップ６を構成する半導体基板１、上下電極（陽極３および陰極４）ともに透光性である。
【００７３】
色温度５７００Ｋ以上の寒色系白色発光の透光性無機ＬＥＤ光源シート１８と、色温度５０００Ｋ以下の暖色系白色発光（より好ましくは２７００Ｋ以上４０００Ｋ以下の暖色系白色発光）の有機ＥＬ光源シート２０とを積層して貼り合わせて複合面状発光体１９とし、透光性無機ＬＥＤ光源シート１８と有機ＥＬ光源シート２０のそれぞれの発光強度を調整することにより、それぞれの光が混合された任意の色温度の白色発光を得ることができる。
【００７４】
また、透光性無機ＬＥＤ光源シート１８の発光が青色で、有機ＥＬ光源シート２０の発光が黄色である場合には、青から白、白から黄色の混合色を得ることができる。また、有機ＥＬ光源シート２０が、緑発光素子と赤発光素子が積層された独立駆動タイプである場合には、透光性無機ＬＥＤ光源シート１８の青色発光との組み合わせにより、フルカラーの発光色の複合面状発光体１９を得ることができる。
【００７５】
すなわち、透光性無機ＬＥＤ光源シート１８の発光が色温度５７００Ｋ以上の寒色系の白色発光であり、かつ有機ＥＬ光源シート２０の発光が色温度５０００Ｋ以下の暖色系の白色発光であり、さらに、透光性無機ＬＥＤ光源シート１８と有機ＥＬ光源シート２０が独立に駆動されて輝度変調可能であれば、それぞれの発光が混合することにより、複合面状発光体１９の発光の色温度を変化させることができる。
【００７６】
第一および第二実施形態の複合面状発光体１９は、無機ＬＥＤ光源の長寿命の青色発光と、有機ＥＬ光源の目に優しい均一で高効率な発光のそれぞれの長所を複合したものであり、かつ無機ＬＥＤ光源の点光源で眩しい欠点、有機ＥＬ光源の青色発光の短寿命の欠点を相互に補ったものである。
第一および第二実施形態の複合面状発光体１９は、各ＬＥＤチップ６が接着固定される透明素子基板１１上に、各ＬＥＤチップ６を固定するための個別の電極パッド構造を有する必要がない。また、各ＬＥＤチップ６と透明素子基板１１上の電極や配線との間の電気的接続にワイヤーボンディングを使用する必要がない。さらに、各ＬＥＤチップ６を個別的に駆動するための配線を有する必要がない。
【００７７】
第一および第二実施形態の複合面状発光体１９は、多用途に用いることができる。例えば、住宅、ホテル、カラオケルーム、寺院、車両、航空機、船舶、トイレ、浴室、寝室、音楽ホール、展示ケース、ショーウインドウ等の照明、表示灯、指示灯、広告や、照明付きの壁面や天井等の建材や、円柱状ディスプレイ、電柱照明、広告、街灯、通路灯、ガーデンライト、ＰＯＰ（購買時点）広告、遊具等に広く用いることができる。
また、複合面状発光体１９の形状は、四角形以外の多角形としてもよい。例えば６角形や８角形も好ましく用いることができる。５角形と６角形の複合面状発光体１９の組み合わせでサーカーボール状の球体を作ることもできる。また、自動車等の乗り物や、街や港の夜景、地球や月、飲料容器等の広告商品等の所望の形状にデザインできる。
【００７８】
また、複合面状発光体１９にタッチセンサーパネルを組み込んだり、発光色変換層、文字や絵柄を必要に応じて設けても良い。
また、透明ピエゾフィルムスピーカーをさらに積層し重ねることで、複合面状発光体１９の発光の輝度や色を音楽に合わせて変調駆動し、光と音が調和したインテリア照明玩具やデザイン照明、照明音響装置にすることもできる。
【符号の説明】
【００７９】
１・・・・半導体基板
２・・・・無機発光媒体層
３・・・・陽極
４・・・・陰極
５・・・・ダイシングテープ
６・・・・ＬＥＤチップ
７・・・・延伸治具枠
８・・・・転写押板
９・・・・感温性粘着シート
１０・・・・転写台
１１・・・・透明素子基板
１２・・・・接着性透明陽極層
１３・・・・陽極端子
１４・・・・陰極端子
１５・・・・透明層間絶縁膜
１６・・・・透明陰極
１７・・・・保護層
１８・・・・透光性無機ＬＥＤ光源シート
１９・・・・複合面状発光体 
２０・・・・有機ＥＬ光源シート
２１・・・・粘着層
２２・・・・陰極
２３・・・・光拡散シート
２４・・・・有機ＥＬ素子基板
２５・・・・透明陽極
２６・・・・有機ＥＬ媒体層
２７・・・・陰極取り出し電極
２８・・・・ＥＬ素子保護層
２９・・・・接着性透明陰極層
３０・・・・均圧押し板治具
【図１】
2018074024.tif 000003
【図２】
2018074024.tif 000004
【図３】
2018074024.tif 000005
【図４】
2018074024.tif 000006
【図５】
2018074024.tif 000007
【図６】
2018074024.tif 000008
【図７】
2018074024.tif 000009
【図８】
2018074024.tif 000010
【図９】
2018074024.tif 000011
【図１０】
2018074024.tif 000012
【図１１】
2018074024.tif 000013
【図１２】
2018074024.tif 000014
【図１３】
2018074024.tif 000015
【図１４】
2018074024.tif 000016
【図１５】
2018074024.tif 000017
【図１６】
2018074024.tif 000018
【図１７】
2018074024.tif 000019
【図１８】
2018074024.tif 000020
【図１９】
2018074024.tif 000021
【図２０】
2018074024.tif 000022
【図２１】
2018074024.tif 000023
【図２２】
2018074024.tif 000024
【図２３】
2018074024.tif 000025
【図２４】
2018074024.tif 000026
【図２５】
2018074024.tif 000027
【図２６】
2018074024.tif 000028
【図２７】
2018074024.tif 000029